(57)【要約】【課題】白金族元素、レニウム及び砒素を含有する被処理物質から白金族元素、レニウム、砒素をそれぞれ濃縮して分離する方法を提供する。【解決手段】例えば各種の触媒などを電気炉及び酸化炉で溶融製錬処理した際の排ガスから回収されたダストなどの、白金族元素、レニウム及び砒素を含有する被処理物質をＮａＯＨ溶液などのアルカリ溶液で浸出し次いで白金族元素が濃縮した固体とレニウム及び砒素が浸出された溶液とに固液分離した後、該溶液に塩化カリウムなどの塩化物を添加し次いでレニウムが濃縮した固体と砒素が濃縮した溶液とに固液分離する。なお、塩化物添加及びその後の固液分離の工程の液温は２０〜４０℃が好ましい。【選択図】  図１
2010077499.tif 000002
【特許請求の範囲】
【請求項１】
白金族元素、レニウム及び砒素を含有する被処理物質をアルカリ溶液で浸出し次いで固液分離して白金族元素が濃縮した固体とレニウム及び砒素が浸出された溶液とを得た後、該溶液に塩化物を添加し次いで固液分離してレニウムが濃縮した固体と砒素が濃縮した溶液とを得る、白金族元素、レニウム及び砒素を含有する被処理物質の処理法。
【請求項２】
製錬炉の排ガスからダストとして回収した白金族元素、レニウム及び砒素を含有する被処理物質をアルカリ溶液で浸出し次いで固液分離して白金族元素が濃縮した固体とレニウム及び砒素が浸出された溶液とを得た後、該溶液に塩化物を添加し次いで固液分離してレニウムが濃縮した固体と砒素が濃縮した溶液とを得る、白金族元素、レニウム及び砒素を含有する被処理物質の処理法。
【請求項３】
白金族元素、レニウム及び砒素を含有する被処理物質と、金属銅と酸化銅からなる群から選ばれる少なくとも一種が主体の銅源材料とを、フラックス成分及び還元剤と共に電気炉に装入して溶融し酸化物主体の一次スラグ層と金属銅主体の一次メタル層に層分離した後、該一次メタルを酸化炉に装入して酸化処理し酸化物主体の二次スラグ層と白金族元素が濃縮した金属銅主体の二次メタル層に層分離するとともに、該酸化炉内空間から導いたガスからダストを回収し、次いで該ダストをアルカリ溶液で浸出し次いで固液分離して白金族元素が濃縮した固体とレニウム及び砒素が浸出された溶液とを得た後、該溶液に塩化物を添加し次いで固液分離してレニウムが濃縮した固体と砒素が濃縮した溶液とを得る、白金族元素、レニウム及び砒素を含有する被処理物質の処理法。
【請求項４】
前記の回収されたダストの少なくとも一部を前記電気炉と前記酸化炉のうちの少なくとも一方の炉に装入する、請求項３に記載の処理法。
【請求項５】
前記二次スラグの少なくとも一部を溶融状態のまま水冷して酸化銅を含有する粒状体を得て前記銅源材料として使用する、請求項３または４に記載の処理法。
【請求項６】
前記二次スラグの少なくとも一部を溶融状態のまま還元して金属銅含有材を得て前記銅源材料として使用する、請求項３または４に記載の処理法。
【請求項７】
前記のレニウム及び砒素が浸出された溶液に塩化物を添加し次いで固液分離する工程を液温２０〜４０℃に維持して行う、請求項１〜６のいずれかに記載の処理法。
【発明の詳細な説明】
【技術分野】
【０００１】
本発明は、白金族元素、レニウム及び砒素を含有する被処理物質から、例えば使用済みの石油化学系触媒、使用済みの自動車排ガス浄化用触媒、使用済みの電子基板やリードフレーム等を溶融製錬して副生したダストなどから、上記各元素をそれぞれ効率的に濃縮して分離する方法に関するものである。
【背景技術】
【０００２】
従来、使用済みの自動車排ガス浄化用触媒（排ガスコンバータのセラミック担体触媒やメタル担体触媒など：これらを「自動車用触媒」とよぶ）等から白金族元素等の各含有元素を回収する方法として、王水などの酸に酸化剤を加えた溶液、アルカリ水溶液、アンモニア水溶液などで白金族元素等を抽出する方法、硫酸等を用いて担体を溶かし未溶解の白金族元素等と分離する方法などの湿式処理法がある。
【０００３】
さらに、本出願人らによる特開平４−３１７４２３号公報、特開２０００−２４８３２２号公報、特開２００５−５４２０１号公報には、自動車用触媒等の白金族元素含有物質を電気炉内で銅源材料（酸化銅及び／又は金属銅）と共に溶融処理することによって溶融メタル（溶融銅メタル）中に白金族元素を移行させ、このようにして得られた白金族元素を含む溶融メタルをさらに酸化処理して溶融酸化物と白金族元素が一層濃縮した溶融メタルとに層分離する乾式処理法の記載がある。
【特許文献１】特開２００６−１３０３８７号公報
【特許文献２】特開平６−１７１６０号公報
【特許文献３】特開平４−３１７４２３号公報
【特許文献４】特開２０００−２４８３２２号公報
【特許文献５】特開２００５−５４２０１号公報
【発明の開示】
【発明が解決しようとする課題】
【０００４】
しかしながら、白金族元素、レニウム及び砒素を含有する被処理物質の処理については、前記の特許文献１〜２などの湿式処理法（すなわち、酸又はアルカリを用いて白金族元素又は触媒担体を浸出する方法）によれば、白金族元素等の抽出率が悪かったり、担体を溶かすのに多量の酸を用いたりするなどの欠点があるなど、回収率やコストの点で問題があって実用的な方法ではなかった。
一方、前記の特許文献３〜５などの溶融メタル中に白金族元素を移行させる乾式処理法（すなわち、溶融処理法）は、高収率で且つ低コストで白金族元素を回収することができるものであって効率的な有価金属回収法として湿式処理法にはない利点を有している非常に優れた方法であるが、被処理物質中に白金族元素とともにレニウム及び砒素が含有されている場合に、これらのレニウム、砒素をそれぞれ濃縮させて分離する方法が未解決であった。
本発明は白金族元素、レニウム及び砒素を含有する被処理物質から、特に、使用済みの石油化学系触媒、使用済みの自動車排ガス浄化用触媒、使用済みの電子基板やリードフレーム等を溶融製錬して副生したダストから、上記各元素をそれぞれ濃縮して分離する方法を提供することを目的とするものである。
【課題を解決するための手段】
【０００５】
前記の課題を解決せんとしてなされた本発明は、旧来のような白金族元素を浸出する方法でも触媒担体を浸出する方法でもなく、新たな観点に基づいてなされた処理法であって、第１に、白金族元素、レニウム及び砒素を含有する被処理物質をアルカリ溶液で浸出し次いで固液分離して白金族元素が濃縮した固体とレニウム及び砒素が浸出された溶液とを得た後、該溶液に塩化物を添加し次いで固液分離してレニウムが濃縮した固体と砒素が濃縮した溶液とを得る、白金族元素、レニウム及び砒素を含有する被処理物質の処理法であり、第２に、製錬炉の排ガスからダストとして回収した白金族元素、レニウム及び砒素を含有する被処理物質をアルカリ溶液で浸出し次いで固液分離して白金族元素が濃縮した固体とレニウム及び砒素が浸出された溶液とを得た後、該溶液に塩化物を添加し次いで固液分離してレニウムが濃縮した固体と砒素が濃縮した溶液とを得る、白金族元素、レニウム及び砒素を含有する被処理物質の処理法であり、第３に、白金族元素、レニウム及び砒素を含有する被処理物質と、金属銅と酸化銅からなる群から選ばれる少なくとも一種が主体の銅源材料とを、フラックス成分及び還元剤と共に電気炉に装入して溶融し酸化物主体の一次スラグ層と金属銅主体の一次メタル層に層分離した後、該一次メタルを酸化炉に装入して酸化処理し酸化物主体の二次スラグ層と白金族元素が濃縮した金属銅主体の二次メタル層に層分離するとともに、該酸化炉内空間から導いたガスからダストを回収し、次いで該ダストをアルカリ溶液で浸出し次いで固液分離して白金族元素が濃縮した固体とレニウム及び砒素が浸出された溶液とを得た後、該溶液に塩化物を添加し次いで固液分離してレニウムが濃縮した固体と砒素が濃縮した溶液とを得る、白金族元素、レニウム及び砒素を含有する被処理物質の処理法である。
なお、本発明における「レニウム」はレニウム元素を意味するものであって、レニウム単体、レニウム合金、レニウム化合物などの場合を含む概念であり、「砒素」は砒素元素を意味するものであって、砒素単体、砒素化合物などの場合を含む概念である。
【０００６】
これらの本発明において、前記の回収されたダストの少なくとも一部を前記電気炉と前記酸化炉のうちの少なくとも一方の炉に繰り返して装入することが好ましく、これによってダスト中のレニウム及び砒素を一層高濃度化でき、レニウム及び砒素を一層高濃度に濃縮させて分離することができる。
また、これらの本発明において、前記二次スラグの少なくとも一部を溶融状態のまま水冷して酸化銅を含有する粒状体を得て該粒状体を前記銅源材料として使用することが好ましく、若しくは、前記二次スラグの少なくとも一部を溶融状態のまま還元して金属銅含有材を得てこれを前記銅源材料として使用することが好ましい。これらの態様によれば、銅原材料の少なくとも一部を繰り返し使用することができ且つ廃棄スラグ量を削減することが出来、コスト削減を図ることができる。
さらには、前記のレニウム及び砒素が浸出された溶液に塩化物を添加し次いで固液分離する一連の工程を液温２０〜４０℃に維持して行うことが好ましい。
【発明の効果】
【０００７】
本発明によれば、白金族元素、レニウム及び砒素を含有する被処理物質から、例えば使用済みの石油化学系触媒、使用済みの自動車排ガス浄化用触媒、使用済みの電子基板やリードフレーム等を溶融製錬して副生したダストなどから、上記各元素をそれぞれ効率的に濃縮して分離することができる。
さらには、レニウム及び砒素が浸出された溶液に塩化物を添加してから固液分離する一連の添加及び固液分離の工程を液温２０〜４０℃に維持して行うことによって、この溶液中からレニウムの沈殿比率を高め、且つ、溶液中の砒素を沈殿させることなく液中に維持する比率を高め、レニウムと砒素を一層効率的に分離することができる。
【発明を実施するための最良の形態】
【０００８】
本発明においては、上記のアルカリ浸出後のスラリーを固液分離して得られたレニウム及び砒素が溶解した溶液に塩化物を添加することによってレニウムをレニウム塩化物沈殿として分離して回収し、この沈殿から公知の方法でレニウムを採取することができ、一方、砒素溶液は公知の排水処理工程で脱砒素処理することができる。
上記の添加用の塩化物としては、塩化ナトリウム、塩化カリウム、塩化アンモニウムなどを用いることができ、特に限定されない。
ここで、レニウム及び砒素が浸出された溶液に塩化物を添加してから固液分離する一連の添加及び固液分離の工程においては、レニウムは液温の上昇に伴って沈殿率が低下し、特に４０℃を超えると急激に低下し当量以上の塩化物を添加してもレニウムの沈殿率は６０％を下回る。一方、この一連の添加及び固液分離の工程においては、砒素は液温の低下に伴って沈殿し始め、特に２０℃未満では急激に砒素沈殿量が増加し、例えば１０℃では砒素の沈殿率は５０％にも達する。従って、レニウム及び砒素が浸出された溶液に塩化物を添加してから固液分離する一連の添加及び固液分離の工程においては、液温を２０〜４０℃に維持して行うことによって、レニウムと砒素を一層効率的に分離することができる。
本発明においては処理対象となる、白金族元素、レニウム及び砒素を含有する被処理物質は特に限定されるものではないが、廃触媒等を出発原料としてダストを回収し、これを処理対象とする場合について以下に例示の記載を行う。
【０００９】
すなわち、前述の電気炉及び酸化炉による処理（溶融製錬と言う。）の対象となる白金族元素、レニウム及び砒素を含有する溶融製錬の原料は、例えば使用済みの石油化学系廃触媒、使用済みの自動車排ガス浄化用触媒、使用済みの電子基板、リードフレーム等はもとより、それらの製造工程から得られるロットアウト品やスクラップ等も含まれる。このような白金族元素とレニウム及び砒素を含有する原料は、通常は金属酸化物やセラミツクス等の担体に微量の白金族元素とレニウム及び砒素が担持された状態にある。
【００１０】
溶融製錬においては、これら白金族元素、レニウム及び砒素（これらの元素を白金族元素等と総称することがある。）を含有する前記原料は、先ず、金属銅と酸化銅からなる群から選ばれる少なくとも一種が主体の銅源材料、フラックスおよび炭素質などの還元剤と共に電気炉に装入して溶融し、形成される酸化物主体の溶融一次スラグ層の下方に金属銅主体の溶融一次メタル層を沈降させ、下方に沈降した溶融一次メタル層に白金族元素等を濃縮させるものであるが、そのさい、装入物の溶融から融体排出に至るまで電気炉内の圧力を大気圧より低い圧力に維持し、また、電気炉に装入する銅源材料として粒径が０.１ｍｍ以上１０ｍｍ以下の粒状体を使用するのが好ましい。
以下、これらの事項について説明する。
【００１１】
図１に溶融製錬で使用する電気炉の例を示した。図１において、１は密閉型電気炉を示している。この密閉型電気炉１は、外気と実質的に遮断された炉内空間２をもつ炉体３と、この炉体３の上半身部分に設けられた装入物投入口４および排気口５と、この炉体３の下半身部分に設けられた高さレベルの異なる少なくとも２個の流体排出口６および７と、該装入物投入口４に連結された装入物投入シュート８と、該排気口５に連結された排気装置９と、炉内に装入された装入物を通電加熱するための電極１０ａ、１０ｂ、１０ｃとからなる。
【００１２】
図例の炉体３は耐火物で内張りされた円形の内壁をもつ炉であり、その天井面のほぼ中央に装入物投入シュート８が配置されており、この装入物投入シュート８を中心とした同心円上に３本の電極１０ａ、１０ｂ、１０ｃが互いに等間隔で垂直に天井面から配置されている。換言すれば、垂直な電極１０ａ、１０ｂ、１０ｃの配置位置は正三角形の各頂点にあり、この正三角形のほぼ中心に装入物投入シュート８が存在している。
【００１３】
このように構成された密閉型電気炉１には、白金族元素、レニウム及び砒素を含有する粒状の被処理物質（原料）１１、金属銅と酸化銅からなる群から選ばれる少なくとも一種が主体の銅源材料１２、固形還元材（粉状コークス）１３および粉状のフラックス１４が混ぜ合わされて装入される。すなわち、これらの装入原料は、それぞれのホーパーから計量して切り出され、スクリューコンベア１５によって混合搬送されつつ電気炉１の装入物投入シュート８に送り込まれる。装入物投入シュート８には、材料の炉内への投入時に気密が保たれるように、上下二段のシャッター１６と１７が設けられている。まず、上段シャッター１６を開、下段シャッター１７を閉にして、シュート８内に装入物を１バッチ分だけ投入し、次いで上段シャッター１６を閉、下段シャッター１７を開にしてシュート８内に貯溜しているバッチ分を炉内に投入する。このバッチの炉内への投入を終えると上下のシャッター１６と１７を閉じて次の投入操作に備える。図例の設備では、シュート８の下端（装入物投入口４の下方）に分岐部材１８を取付けることによって、シュート８から炉内に落下する装入物が３本の電極１０ａ、１０ｂ、１０ｃを結ぶ３角形の各辺の近傍に、より好ましくは各三辺のそれぞれの中点位置近くに着地するようにしてある。これにより、各電極１０ａ、１０ｂ、１０ｃを結ぶ最短距離に新たな投入装入物が堆積することになり溶融効率が高まる。
【００１４】
新たな装入物が投入される炉の操業初期には、炉体３の下半身部分に設けられた高さレベルの異なる少なくとも２個の流体排出口６および７はいずれも閉塞されている。各電極１０ａ、１０ｂ、１０ｃに通電することによって炉内に装入された物質は溶融し始めるが、その間、排気装置９の駆動により炉内で発生する排ガスは排気口５から粉塵除去装置１９に導かれ、排ガスの処理を終えたうえで系外に排出される。排気装置９の連続した稼働により、外気と実質的に遮断されている炉内空間２は大気圧よりも低い圧力に保持されることになる。
【００１５】
なお、この粉塵除去装置１９は洗浄液を用いない乾式方式、洗浄液で排ガスを洗浄する湿式方式のいずれでもよい。また、乾式方式の場合、稲妻型煙道（Ｚｉｇ−Ｚａｇ  Ｆｌｕｅ）、集塵室（Ｄｕｓｔ  Ｃｈａｍｂｅｒ）、サイクロン、バグハウス、コットレルなど任意に選定することができる。また、この粉塵除去装置１９で回収されたダストは必要に応じて焼結又は製団して新たな装入原料とともに密閉型電気炉１に繰り返し装入することができる。
【００１６】
電気炉内において装入物が溶融し始めると、原料及び銅源材料中の金属銅は溶融し、酸化銅は還元材（粉コークス）によってメタル銅に還元され、溶融した一次メタル銅を形成する。このメタルの融解物は、酸化物の融解物（スラグ）よりも比重が重いのでスラグ中を下降し、炉の下方に沈降してメタル溶湯のプール２０を形成する。このメタル溶湯２０の上には酸化物の融解物すなわち一次スラグ層２１が形成される。
【００１７】
金属銅及び酸化銅が還元されて生成したメタル銅の融液がスラグ中を下降する過程で、スラグ中に存在する白金族元素等をそのメタル銅の融液中に取り込む、すなわち溶け込ませる。これによって、メタル溶湯２０中に白金族元素等が溶け込んだ状態で収集され、白金族元素等の濃度が高くなったメタル溶湯２０が得られる。他方、白金族元素等がメタル溶湯２０に溶け込んだ分だけ、スラグ２１の中の白金族元素等の濃度は低下する。したがって、高い方の流体排出口６から白金族元素等の濃度が低くなった一次スラグ２１を、また、低い方の流体排出口７から白金族元素濃度等の高い一次メタル溶湯２０を互いに分別して炉外に流出させると、白金族元素等濃度の高いメタル溶湯（金属銅中に白金族元素等が溶け込んだメタル）を採取することができる。
【００１８】
この密閉型電気炉１内は還元雰囲気にあるため、白金族元素とともに装入されたレニウム及び砒素は、その多くが白金族元素とともにメタル溶湯２０に移行する。すなわち、還元雰囲気の密閉型電気炉１に装入された白金族元素、レニウム、砒素のいずれの元素もメタル溶湯２０に濃縮される。
【００１９】
溶融製錬においては、電気炉に装入する銅源材料として粒径が０.１ｍｍ以上１０ｍｍ以下の粒状体を使用するのが好ましい。銅源材料として粒径が０.１ｍｍ以上１０ｍｍ以下の粒状体を用いると、原料と銅源材料が加熱溶融する段階で、原料中の白金族元素等が溶融メタル中に移行しやすくなることがわかった。とくに銅源材料は粒径が０.１ｍｍ以上１０ｍｍ以下のものが５０質量％以上存在することが望ましく、その条件が満たされるのであれば、それ以外のものは１０ｍｍ以上の塊状物であってもよく、場合によっては０.１ｍｍ未満の粉体が混入していても構わない。
【００２０】
白金族元素等を含有する前記原料についても、銅源材料との混合性を良好にするために、その少なくとも５０質量％以上が粒径１０ｍｍ以下の粒状体であるのが好ましい。原料と銅源材料がともに適切な粒度をもつ粒状体であり、これが炭素質還元材およびフラックスと共に混合された状態で炉内に装入されると、銅源材料中の金属銅が溶融されやすく、また、酸化銅が溶融・還元されやすくなり、生成した溶融メタルの銅がその近傍に存在する原料中の白金族元素等と接触する機会が多くなって、白金族元素等が溶融メタル銅に多く取り込まれるようになる。
【００２１】
原料と銅源材料のメルトダウンを促進し且つ生成するスラグの流動性を改善するために、フラックスを装入原料中に同時に添加するのが望ましい。フラックスとしては、シリカ、酸化カルシウム、炭酸カルシウム等を適当な比率で混合したものがよい。フラックス成分の混合比は原料の組成により異なるが加熱溶融後のスラグの組成として、Ａｌ2Ｏ3 ：２０〜４０質量％、ＳｉＯ2：２５〜３５質量％、ＣａＯ：２０〜３０質量％、ＦｅＯ：１〜３０質量％となるようにフラックス成分を装入原料に配合するのが好ましい。
【００２２】
還元剤として好ましくはコークスを配合するが、コークス以外にも還元作用のある有価金属を含有する卑金属や、炭素源としての樹脂系材料、活性炭、ＳｉＣ等も使用することができる。これらの還元剤の中に含有されている有価金属（貴金属類や白金族元素）も本発明によれば同時に回収することができる。
【００２３】
溶融製錬に際しては、密閉型電気炉に原料、銅源材料、フラックスおよび還元剤を混合したものを装入し、炉内圧を大気圧より若干低い圧力に維持しながら１１００℃〜１７００℃、さらに好ましくは１３００℃〜１５００℃の温度で加熱溶融し、装入材料中の酸化物を溶融し、装入材料中の酸化銅を銅に還元する。加熱溶融温度が１１００℃未満ではスラグの溶融状態が完全でなく粘性も高まって白金族元素等の回収率が低下する恐れがあり、１７００℃を越えるとエネルギーの浪費はもちろん電気炉の炉体の破損・焼損・損耗等を招く要因となる。炉内を減圧下に維持することにより、還元雰囲気が保持され、酸化銅の銅への還元が良好に進行し、白金族元素等のメタル溶湯への吸収効率も高まる。
【００２４】
装入物のメルトダウンの状態では、原料の殆どはガラス状の溶融した酸化物層（スラグ層）となる。金属銅は溶融し、酸化銅は還元剤によって還元されて溶融メタル銅となる。スラグ層とメタル層は比重差により自然に２層に分離し、上層に一次スラグ層、下層に一次メタル層を形成する。このとき原料中の白金族元素、レニウム、砒素はいずれも下層の溶融一次メタル層に移行し吸収されるが、前記のように、銅源材料の粒径がそのセットリング時間の短縮および溶融メタル層に吸収される白金族元素等の収率の向上に大きく影響を及ぼし、銅源材料の粒径を０.１ｍｍ以上１０ｍｍ以下とした時にそれらの向上に対して顕著な効果が現れる。
【００２５】
その理由は必ずしも明確ではないが次のように考えることができる。原料中の白金族元素等は、その原料がフラックスと共にメルトダウンした時点で適度な粘性を有するスラグ中に分散される。また、同時に添加された金属銅や酸化銅も還元された直後ではスラグ中に溶融メタルとなって分散され、適度な粘性を有するスラグ中に分散浮遊している白金族元素等を吸収しながら、スラグ層中を下降する。発明者らはこの溶融メタル（銅メタル）が白金族元素等を吸収する挙動を「銅のシャワリング効果」と名付けた。初期に投入された銅源材料の粒径が０.１ｍｍ未満の粉体であると、スラグ中に分散された溶融メタル銅も微粒であるために下層のメタル層にまで沈降するのに多くの時間がかかり、銅のシャワリング効果が十分に作用しない。一方、初期に投入される銅源材料の径が１０ｍｍを越えるような塊状であると、スラグ中に分散している白金族元素等を十分に吸収する前に溶融メタル銅が下層のメタル層にまで沈降してしまって、この場合にも銅のシャワリング効果が十分に機能しない。また、スラグ中に分散した白金族元素等を、降下する溶融メタル銅が吸収するにはそれなりの表面積および断面積が必要である。すなわち、投入する銅源材料の質量が同じでも表面積および断面積が大きいほど吸収効率が挙がる。このような理由により、初期に投入する銅源材料の粒径が０.１ｍｍ以上１０ｍｍ以下であるときに銅のシャワリング効果が最も効率よく作用することになり、メルトダウンした原料から溶融メタル中への白金族元素等の移行が良好に行われるようになると考えられる。
【００２６】
本発明者らの経験によれば、銅源材料の５０質量％以上、好ましくは８０質量％以上がこの範囲の粒径を有していれば、白金族元素等の回収に実質上問題はなく、この粒径のものが５０質量％未満の場合には、白金族元素等の回収率を高くするには静置すなわちセットリング時間を長くとる必要があった。ここで、静置すなわちセットリングとは、電気炉に原料投入後に既に融解したスラグを所定温度に維持するためにそのまま通電することを意味する。その間、密閉型電気炉内の圧力は減圧下に維持しておくのが好ましい。
【００２７】
この静置後、上層の溶融一次スラグを炉外に排滓する。この際、上層の溶融一次スラグはその一部を炉内に残す状態で大半を炉外に排滓すると炉内温度変化による炉内耐火物への熱応力を軽減できて好ましい。炉内の下層に存在する白金族元素等を吸収した溶融一次メタル層も炉外にタッピングする。この際も同様に、炉内の下層に存在する白金族元素等を吸収した溶融一次メタル層も、その一部を炉内に残したまま炉外にタッピングすると、炉内温度変化による炉内耐火物への熱応力を軽減できて好ましい。上記の好ましい状態では、炉内には溶融スラグおよび溶融メタルの他部が残存するが、この状態で次ヒートの装入原料を炉内に装入し、炉内耐火物への熱応力を軽減して再び同じ操業を繰り返すことができる。
【００２８】
密閉型電気炉から、溶融一次スラグとは分別して取り出された白金族元素等が濃縮した溶融一次メタルは、これを（好ましくは溶融状態のまま）酸化炉に装入して、さらに白金族元素を溶融メタル中に濃縮する処理を行う。
【００２９】
酸化炉ではこの溶融メタルを溶融状態のまま酸化処理し、湯面上に生成した溶融酸化物（酸化銅主体）は炉外に排出し、白金族元素がさらに濃縮した溶融メタルを残す。すなわち、湯面上に生成する溶融酸化物層（二次スラグ）には白金族元素は殆ど移行せず、下層の溶融二次メタル層に残存するので、生成した溶融酸化物層を排出する度に、溶融メタル層中の白金族元素濃度は高くなる。この酸化炉での酸化処理は材料温度を１１００℃〜１７００℃，好ましくは１２００℃〜１５００℃の温度に維持しながら、酸素ガスまたは酸素含有ガスを導入して行うのがよい。１１００℃未満では溶融酸化物または溶融メタルの凝固が起こって酸化の進行を阻害するようになる。また１７００℃を越すと炉体の破損・焼損・損耗等が生じる。
【００３０】
このようにして、酸化炉において、酸化処理と酸化物層の排出処理を繰り返すことにより、白金族元素が濃縮した溶融二次メタル層の白金族元素の含有量を１０〜７５質量％にまで高めることができる。これを酸化炉から取り出したあと、次工程の白金族元素回収精製工程に送り、金属銅と白金族元素を分離精製する。
【００３１】
他方、酸化炉から排出された溶融酸化物層（酸化銅が主体の酸化物）は、電気炉に装入する銅源材料として再利用することができる。その際、酸化炉から溶融状態で排出された酸化物層を水中に投入することにより、すなわち水砕化することによって、粒径が０.１ｍｍ以上１０ｍｍ以下の粒状体が５０質量％以上好ましくは８０質量％以上含有した銅源材料とすることができる。得られた水砕品は、乾燥後、さらに篩等によって整粒化し、電気炉での処理に適した粒度の銅源材料とすることができる。また、この酸化炉から溶融状態で排出された酸化物層は還元して金属銅として銅源材料とすることもできる。酸化炉から排出された溶融酸化物層（酸化銅が主体の酸化物）は、少量の白金族元素が不可避的に同伴するが、銅源材料として再利用することによって、この同伴する少量の白金族元素もやがて溶融メタル層中に移行するので白金族元素の回収率がさらに高まることになる。
【００３２】
またこの酸化炉においては酸素ガスまたは酸素含有ガスを導入した酸化雰囲気であるため、酸化炉に白金族元素とともに装入された溶融メタル中のレニウムと砒素はその多くがダストとなり、酸化炉内で発生するこのダストを含有する排ガスは酸化炉内空間から排気口を経由してダスト回収装置に導かれて、ダストが回収される。すなわち、酸化雰囲気の酸化炉に装入された溶融メタル中のレニウム、砒素のいずれの元素もダストとなって二次メタル溶体から分離される。
【００３３】
この酸化炉排ガスからのダスト回収装置は、洗浄液を用いずに酸化炉排ガスからダストを回収する乾式ダスト回収装置でも、洗浄液を用いて酸化炉排ガスを洗浄して排ガス中のダストを洗浄液中に回収する湿式ダスト回収装置のいずれの装置でも採用することができる。酸化炉装入物が一次溶体メタルであることから酸化炉排ガス中には水分が殆んど含有されないため、乾式方式においては、稲妻型煙道（Ｚｉｇ−Ｚａｇ  Ｆｌｕｅ）、集塵室（Ｄｕｓｔ  Ｃｈａｍｂｅｒ）、サイクロンなどのいずれを採用しても排ガス通路に湿ったダストが付着して通路が狭くなって排気ファンに負荷がかかってダスト回収が不安定になるなどの不都合は発生せず、また、バグハウスを採用した場合でもバグフィルターが湿ったダストで目詰まりを起こして排気ファンに負荷がかかってダスト回収が不安定になるなどの不都合は発生せず、さらに、コットレルを採用した場合でも、排ガス中の水分の変動や、集塵電極にダストが付着することなどによって電場が不安定化してダスト回収が不安定になるなどの不都合も発生しないという利点があり、さらに、乾式方式で回収されたダストは回収装置内の下方等のダスト保管部において一時的に粉体状態で保管することもできる。
【００３４】
引続いて、酸化炉のダスト回収装置で回収されたダストの浸出処理を行う。乾式方式でダストを回収した場合はダスト回収部またはダスト保管部から抜き出してアルカリ溶液でダストを浸出する。この浸出処理によって、レニウム、砒素及び少量の白金族元素、銅を含有するダスト中のレニウムと砒素が共に浸出される。
ここでアルカリ溶液としては水酸化ナトリウム、水酸化カリウム、水酸化アンモニウムなどを用いることができる。
【００３５】
なお、前記の酸化炉排ガスからのダスト回収装置としてアルカリ溶液を洗浄液として酸化炉排ガスを洗浄して排ガス中のダストを洗浄液中に回収する湿式ダスト回収装置を採用した場合には、ダスト回収とアルカリ溶液浸出処理を同時に行うことができる。
【００３６】
ここで、前記の浸出処理は回収したダストの全量を処理してもよい。また、回収したダストの一部を前記電気炉と前記酸化炉のうちの少なくとも一方の炉に装入して系内で繰り返し、残部を浸出処理するようにすれば、ダストのレニウム、砒素が濃縮してレニウム、砒素を高濃度に浸出させることができる。
【００３７】
次いで、ダスト浸出処理後の前記スラリーを固液分離してレニウム、砒素が溶解した溶液と浸出残渣とに分別する。浸出残渣は少量のレニウム、砒素と酸化炉から飛散した銅、白金族元素を含有するため、前記電気炉と前記酸化炉のうちの少なくとも一方の炉に装入し系内に繰り返す。
【００３８】
その後、上記の浸出後のスラリーを固液分離して得られたレニウム及び砒素が溶解した溶液に塩化物を添加することによってレニウムをレニウム塩化物沈殿として分離して回収し、一方、砒素溶液は公知の排水処理工程で脱砒素処理することができる。塩化物添加工程及び固液分離工程における液温を所定温度範囲に維持することが好ましい点については前述の通りである。
また、上記の添加用の塩化物としては、塩化ナトリウム、塩化カリウム、塩化アンモニウムなどを用いることができる。
【実施例】
【００３９】
〔実施例１〕
製錬原料として、Ｐｔを９００ｐｐｍ、Ｒｅを４０ｐｐｍ含有し、不純物である砒素を１００ｐｐｍ含んだ被処理物質１５００ｋｇに対して、銅源材料（金属銅）７００ｋｇを混合し、さらに、フラックス成分としてＣａＯ１０００ｋｇ、Ｆｅ2Ｏ3 ２００ｋｇおよびＳｉＯ2  ８００ｋｇ、そして還元剤としてコークス６０ｋｇを混合した。
この混合物を電気炉に投入し、１３５０℃に加熱し溶融状態で４時間保持したのち、上層に生成したガラス状の酸化物である一次スラグを電気炉の側面より流出させ、次いで下層の金属銅である一次メタル５００ｋｇを電気炉の下部より抜き出して加熱された酸化炉に導いた。この金属銅を分析したところＰｔ：１８９０ｐｐｍ、Ｒｅ：８２ｐｐｍ、Ａｓ２０５ｐｐｍであった。該金属銅（一次メタル）に酸素４０％とした酸素富化空気をランスで溶融している湯の表面下約５０ｍｍの位置に吹きつけ、金属銅の一部分を酸化し、酸化銅４５０ｋｇを得た。この間、酸化炉の上部から集塵し、バッグフィルターに１.０５ｋｇの酸化炉ダストを回収した。
このダストを分析したところ、Ｐｔ：５２０ｐｐｍ、Ｒｅ：２６０００ｐｐｍ、Ａｓ：６５０００ｐｐｍ、Ｃｕ：１２.７質量％（単に％と表す。）であった。
【００４０】
次いで該ダスト１０００ｇを２５％ＮａＯＨ溶液４リットル（Ｌと表す。）に浸出させたところ、Ｒｅの浸出率が９６.４％、Ａｓの浸出率は７５.６％、Ｃｕの浸出率は２％、Ｐｔは浸出せず残渣に残った。
この浸出残渣を水洗し、１００℃で乾燥して質量を測定したところ５７０ｇで、Ｐｔ：９１０ｐｐｍ、Ｒｅ：１６４０ｐｐｍ、Ａｓ：２７８００ｐｐｍ、Ｃｕ：２１.８％であった。該浸出残渣はＰｔを回収するために、新たな製錬原料とともに電気炉に投入した。
一方、ＮａＯＨ浸出後液４ＬにはＲｅ：６.６ｇ／Ｌ、Ａｓ：１２.９ｇ／Ｌ含まれていた。この液について以下の塩化物添加操作を行った。
該ＮａＯＨ浸出後液１Ｌに塩化カリウム１５０ｇを攪拌しながら添加して沈殿物を得た。この塩化カリウム添加および固液分離の工程は液温３０℃に維持して行った。
この沈殿物を水洗して１００℃で乾燥したところ、質量は１２ｇ、Ｒｅ：５１.７質量％（回収率９４％）、Ａｓ：４.３質量％（混入率４％）のＲｅ濃縮物を得た。該Ｒｅ濃縮物はＲｅ回収対象とし、濾液についてはＡｓの排水処理工程へ送った。
【００４１】
〔実施例２〕
実施例１で得られたＲｅ：６.６ｇ／Ｌ、Ａｓ：１２.９ｇ／ＬのＮａＯＨ浸出後液１Ｌに塩化カリウム１００ｇを攪拌しながら添加して沈殿物を得た。この塩化カリウム添加および固液分離の工程は液温２０℃に維持して行った。
この沈殿物を水洗して１００℃で乾燥したところ、質量は１９ｇ、Ｒｅ：３３.０質量％（回収率９５％）、Ａｓ：１.８質量％（混入率２.６％）のＲｅ濃縮物を得た。該Ｒｅ濃縮物はＲｅ回収対象とし、濾液についてはＡｓの排水処理工程へ送った。
【００４２】
［参考例１］
塩化カリウム添加および固液分離の工程を液温１０℃に維持して行った以外は実施例１と同様に行った。
この沈殿物を水洗して１００℃で乾燥したところ、質量は６５ｇ、Ｒｅ：１０質量％（回収率９８％）、Ａｓ：１１.５質量％（混入率５７％）のＲｅ濃縮物を得た。該Ｒｅ濃縮物はＲｅ回収対象とし、濾液についてはＡｓの排水処理工程へ送った。
【図面の簡単な説明】
【００４３】
【図１】溶融製錬で使用する電気炉の例を示す略断面図である。
【符号の説明】
【００４４】
１    密閉型電気炉
２    炉内空間
３    炉体
４    装入物投入口
５    排気口
６    高い方の流体（一次スラグ）排出口
７    低い方の流体（一次メタル）排出口
８    装入物投入シュート
９    排気装置
１０  電極
【図１】
2010077499.tif 000003